(57)【要約】  本発明は、イミド含有アリールモノ−およびジヒドロキシ化合物を、鎖重合停止剤およびモノマーユニットとしてそれぞれ含有するポリカーボネートに関し、また、前記ポリカーボネートを含有する組成物、成形物を製造するためのその使用、およびそこから得られる成形物に関する。【特許請求の範囲】
【請求項１】
ジフェノールユニットとして、構造（Ｉ）の化合物
【化１】
2011529995.tif 000012
（ここで、
Ｒ１〜Ｒ５は互いに独立して、ＨまたはＣ１〜Ｃ５−アルキルである）を含有し、
かつ、以下の構造（ＩＩ）、（ＩＩＩ）、（ＩＶ）および（Ｖ）
【化２】
2011529995.tif 000013
（ここで、Ｒ６はＨまたはＣ１〜Ｃ１２−アルキルである）
および
【化３】
2011529995.tif 000014
（ここで、
ＡＲ１は非置換または置換アリール部分であり、
ＡＲ２は非置換または置換３価アリール部分であり、かつ
ＡＲ３は非置換または置換２価アリール部分であり、これはＣ１〜Ｃ１０−アルキルによって、１以上のヒドロキシ置換基を有するＣ１〜Ｃ１０−アルキルによって、および／またはハロゲンによって置換されてもよい）
および
【化４】
2011529995.tif 000015
（ここで、ＡＲ２およびＡＲ３は上で定義され、かつ
ＸはＯ、Ｓまたは単結合である）
の少なくとも１つをも含有するポリカーボネート。
【請求項２】
ＡＲ１は、ヒドロキノン、レゾルシノール、ジヒドロキシビフェニール、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼンおよびまたそのアルキレート化、環アルキレート化および環ハロゲン化化合物から成る群から選択されるジフェノールから誘導され、
ＡＲ２はＣ１〜Ｃ１０アルキルおよび／またはハロゲンによって置換されてもよい３価フェニルまたはナフチルであり、
ＡＲ３はＣ１〜Ｃ１０−アルキルによって、１以上のヒドロキシ置換基を有するＣ１〜Ｃ１０−アルキルによっておよび／またはハロゲンによって置換されてもよい２価フェニルであり、または１〜８個の炭素原子を有するアルキルである
請求項１によるポリカーボネート。
【請求項３】
ＡＲ１は、ヒドロキノン、ビスフェノールＡまたはビスフェノールＴＭＣから誘導され、
ＡＲ２は、メチル、エチルおよび／またはハロゲンによって置換されてもよい３価フェニルであり、
ＡＲ３は、メチル、エチル、ヒドロキシメチル、ヒドロキシエチルおよび／またはハロゲンによって置換されてもよい２価フェニルであり、またはエチルであり、
Ｘは酸素であり、
Ｒ６は水素であり、かつ
Ｒ１〜Ｒ５は互いに独立して水素またはメチルである
請求項１によるポリカーボネート。
【請求項４】
５００〜５００，０００の分子量（数平均）を有する請求項１によるポリカーボネート。
【請求項５】
５００〜５０００の分子量（数平均）を有する請求項１によるポリカーボネート。
【請求項６】
１０００〜５０００の分子量（数平均）を有する請求項１によるポリカーボネート。
【請求項７】
（使用される特定のジフェノール１モルに基づいて）０．５〜８ｍｏｌ％の式（ＩＩ）および（ＩＩＩ）の少なくとも１つの構造と、（使用されるジフェノールの全モル数に基づいて）５〜５０ｍｏｌ％の式（ＩＶ）の構造とを含有する請求項１によるポリカーボネート。
【請求項８】
請求項１によるポリカーボネートを含有する組成物。
【請求項９】
請求項１によるポリカーボネートと、式（ＶＩＩＩ）の化合物
ＨＯ−Ｚ−ＯＨ      （ＶＩＩＩ）
（ここで、Ｚは式（ＶＩＩＩａ）の部分であり、
【化５】
2011529995.tif 000016
ここで、
Ｒ７およびＲ８は互いに独立して、Ｈ、Ｃ１〜Ｃ１８−アルキル、Ｃ１〜Ｃ１８−アルコキシ、ハロゲン、またはそれぞれ非置換または置換アリールまたはアラルキルであり、
Ｘは、単結合、−ＳＯ２−、−ＣＯ−、−Ｏ−、−Ｓ−、Ｃ１〜Ｃ６−アルキレン、Ｃ２〜Ｃ５−アルキリデンまたはＣ５〜Ｃ６−シクロアルキリデンであり、これらはＣ１〜Ｃ６−アルキルで置換されてもよく、またはＣ６〜Ｃ１２−アリーレンであり、これは好ましい場合には、ヘテロ原子を含有するさらなる芳香族環と縮合してもよい）
から成るジフェノールからなるポリカーボネート（Ａ）とを含有する請求項８による組成物。
【請求項１０】
式（ＶＩＩＩ）のジフェノールはビスフェノールＴＭＣ、ビスフェノールＡおよびその混合物から選択される請求項９による組成物。
【請求項１１】
成形物を製造するための請求項１によるポリカーボネートの使用。
【請求項１２】
請求項１によるポリカーボネートから得られる成形物。
【請求項１３】
成形物を製造するための請求項８による組成物の使用。
【請求項１４】
請求項８による組成物から得られる成形物。
【発明の詳細な説明】
【技術分野】
【０００１】
本発明は、ポリカーボネートの製造用に、イミド含有アリールモノ−およびジヒドロキシ化合物を、鎖重合停止剤およびモノマーユニットとしてそれぞれ使用することに関し、また、イミド含有アリールヒドロキシ化合物から誘導される構造を含有するポリカーボネート、ポリカーボネートの製造方法、前記ポリカーボネートから得られる成形物および押出し物、さらには成形物および押出し物の製造方法に関する。
【背景技術】
【０００２】
ポリカーボネートの高い耐熱性のために、ポリカーボネートはとりわけ高温に曝されることの多い分野で使用され得る。特定のコポリカーボネート（ビスフェノールＡとビスフェノールＴＭＣ（１，１−ビス（４−ヒドロキシフェニル）−３，３，５−トリメチルシクロヘキサン）に基づくコポリカーボネートは一例である）によって、さらに耐熱性を増加させることができる。前記ポリカーボネートはしたがって、レンズ、リフレクタ、ランプカバーおよびランプハウジング等の製造にも好適である。
【０００３】
これらの材料は、良好な処理性と良好な機械特性を有さねばならないだけでなく、他の要求、たとえば、得られる射出成形物における良好な表面品質や、さらには金属への良好な付着性をも満足せねばならない。
【０００４】
耐熱性および機械特性は、使用されるビスフェノールと、ホモ−およびコポリカーボネートの分子量の適当な調節の関数として幅広く変化し得る。しかし、前記ポリカーボネートの金属への付着性はしばしば理想通りにはならない。特に、リフレクタの分野では金属への良好な付着性は重要である。
【０００５】
常套のポリカーボネートの製造用の鎖重合停止剤として使用される化合物は、しばしばフェノールに基づく単官能性化合物であり、その例はフェノールおよび４−アルキルフェノール、たとえば、ｐ−ｔｅｒｔ−ブチルフェノール、および４−クミルフェノールである（クンストストッフ−ハンドブッフ（Kunststoff-Handbuch）［プラスチックハンドブック］３；Ｌ．ボッテンブルッフ（Bottenbruch），ハンサー（Hanser），ムニッヒ（Munich）１９９２，ｐ．１２７；欧州特許出願第ＥＰ−Ａ  ０  ３５３  ５９４号公報）。
【０００６】
ポリエーテルイミド含有ポリカーボネートは米国特許公開第ＵＳ−Ａ  ４，３９３，１９０号公報に記載される。これらの変性ポリカーボネートは改良された化学物質耐性を有するが、金属への付着性に関する特性の記載はない。さらに、前記文献に記載されるポリカーボネートまたはコポリカーボネートの構造は本発明のコポリカーボネートの構造とは異なる。
【０００７】
国際特許出願第ＷＯ  ００／３７４４２  Ａ１号公報はイミドユニットを有するポリカーボネートを記載する。ここでも、金属への付着性が改良されといった記載はない。さらに、前記文献に記載されるポリカーボネートまたはコポリカーボネートの構造は異なる。
【０００８】
日本特許公開第ＪＰ−Ａ  ０７１７９５９４号公報によれば、ニトロ官能化ポリカーボネートは金属への付着性が改良される。前記ポリマーは本願の主題ではない。
【０００９】
米国特許第ＵＳ  ６，２１４，５０５号公報は、イミドユニットを有するポリカーボネートを記載する。しかし、本発明のポリカーボネートは異なる構造を有するので、これらとは異なる。米国特許第ＵＳ  ６，２１４，５０５号公報は、表面特性の詳細を提供していない。
【００１０】
ドイツ特許公開第ＤＥ  ３８３４６６０  Ａ１号公報はエーテルイミドの合成を記載する。ここでも、これらの構造はここで記載される本発明のポリカーボネートの構造とは異なる。表面特性の記載はない。
【００１１】
プラズマ前処理はしばしばポリマーの表面特性を変更することができる。このタイプの方法はたとえば、フライドリッヒ（Friedrich）ら、金属化プラスチック（Metallized plastics）５＆６：基本的および実用的態様（Fundamental and applied aspects）に、およびＨ．グルンワルド（Grunwald）ら、表面およびコーティング技術（Surface and Coatings Technologiy）１１１  （１９９９）  ２８７−２９６に記載される。しかし、プラスチックの表面処理は追加の技術コストを意味し、しばしばプラスチック表面へのダメージにつながり得る。
【００１２】
様々な方法を用いて金属をポリマーに塗布することができ、その例は、蒸着またはスパッタリングである。その方法は、たとえば、「バキュームベシヒッテン（Vakuumbeschichtung）［真空コーティング］第１〜５巻」，Ｈ．フレイ（Frey），ＶＤＩ−ベラグ（Verlag）デュッセルドルフ  １９９５または「オーベルフラーケン−ウント−デュンシット−テクノロギー（Oberflachen−und Dunnschicht−Technologie）［表面および薄膜の技術］」パート１，Ｒ．Ａ．ヒーファー（Haefer），スプリンガー・ベラグ（Springer Verlag）１９８７により詳細に記載される。
【発明の概要】
【発明が解決しようとする課題】
【００１３】
先行技術から、したがって、本目的は、何ら表面に相応の前処理を本質的に要することなく、特に金属の付着性に関して改良された表面特性を有するように、ポリカーボネートを変性させることであった。
【００１４】
また、前記ポリカーボネートまたはコポリカーボネートは、たとえば、リフレクタでは、特に高い環境温度で使用されるので、変性ポリカーボネートは、加熱時、たとえば、押出し成形処理時または射出成形時またはたとえば、溶融エステル交換法を使用する製造処理時に全く著しい劣化を伴わないことも望まれる。
【課題を解決するための手段】
【００１５】
イミド含有基を有する変性ホモ−およびコポリカーボネートまたはホモ−およびコオリゴカーボネート（以後、「ポリカーボネート」という用語に含める）は、金属への付着性が改良されることを新たに見出した。
【００１６】
別の目的は、これらのイミド含有末端基またはモノマーユニットを提供して、これらをポリカーボネートに導入し、改良された表面特性、特に改良された金属への付着性を有する材料を提供できるようにすることであった。適当なイミド含有末端基またはモノマーをポリカーボネートに導入するために、これらはフェノール性ＯＨ基を有することが必要である。
【００１７】
したがって、本発明はイミド含有基をたとえば、末端基またはモノマーユニットとして有する変性ポリカーボネートを提供するものである。
【００１８】
したがって、本発明は、イミド含有フェノールまたはビスフェノール（以後ジフェノールとも言う）に基づく構造を含有するポリカーボネート、成形物を製造するためのこれらのポリカーボネートおよびコポリカーボネートの使用、およびポリマー、特にポリカーボネートおよびコポリカーボネート製造時の鎖重合停止剤としてのイミド含有フェノールまたはビスフェノールの使用を提供するものである。
【発明を実施するための形態】
【００１９】
本発明は、ジフェノールユニットとして、構造（Ｉ）の化合物
【化１】
2011529995.tif 000002
（ここで、
Ｒ１〜Ｒ５は互いに独立して、ＨまたはＣ１〜Ｃ５−アルキル、好ましくはＨまたはメチルである）を含有し、
かつ、以下の構造（ＩＩ）、（ＩＩＩ）、（ＩＶ）および（Ｖ）
【化２】
2011529995.tif 000003
（ここで、Ｒ６はＨまたはＣ１〜Ｃ１２−アルキル、好ましくはＨである）
および
【化３】
2011529995.tif 000004
（ここで、
ＡＲ１は非置換または置換アリール部分であり、
ＡＲ２は非置換または置換３価アリール部分、好ましくは３価フェニルまたはナフチル部分であり、これらはＣ１〜Ｃ１０−アルキルおよび／またはハロゲンによって、好ましくはメチル、エチルおよび／またはハロゲンによって置換されてもよく、かつ
ＡＲ３は非置換または置換２価アリール部分、好ましくは２価フェニル部分であり、これはＣ１〜Ｃ１０−アルキルによって、１以上のヒドロキシ置換基を有するＣ１〜Ｃ１０−アルキルによって、好ましくは１〜５個の置換基を有するＣ１〜Ｃ１０−アルキルによって、および／またはハロゲンによって置換されてもよく、またはＡＲ３は好ましくは１〜８個の炭素原子を有する、特に好ましくは１〜４個の炭素原子を有するアルキルであり、非常に特に好ましくはエチルである）
および
【化４】
2011529995.tif 000005
（ここで、ＡＲ２およびＡＲ３は上で定義され、かつ
ＸはＯ、Ｓまたは単結合であり、好ましくは酸素である）
の少なくとも１つをも含有するポリカーボネートを提供する。
【００２０】
好ましくは、部分ＡＲ１はジフェノールから、たとえば、ヒドロキノン、レゾルシノール、ジヒドロキシビフェニール、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼンおよびまたそのアルキレート化、環アルキレート化および環ハロゲン化化合物から誘導される。特に好ましくは、部分ＡＲ１はヒドロキノン、４，４’−ジヒドロキシビフェニール、２，２−ビス（４−ヒドロキシフェニル）−１−フェニルプロパン、１，１−ビス（４−ヒドロキシフェニル）フェニルエタン、２，２−ビス（４−ヒドロキシフェニル）プロパン（ビスフェノールＡ）、２，４−ビス（４−ヒドロキシフェニル）−２−メチルブタン、１，３−ビス［２−（４−ヒドロキシフェニル）−２−プロピル］ベンゼン（ビスフェノールＭ）、２，２−ビス（３−メチル−４−ヒドロキシフェニル）プロパン、ビス（３，５−ジメチル−４−ヒドロキシフェニル）メタン、２，２−ビス（３，５−ジメチル−４−ヒドロキシフェニル）-プロパン、ビス（３，５−ジメチル−４−ヒドロキシフェニル）スルホン、２，４−ビス（３，５−ジメチル−４−ヒドロキシフェニル）−２−メチルブタン、１，３−ビス［２−（３，５−ジメチル−４−ヒドロキシフェニル）−２−プロピル］ベンゼンおよび１，１−ビス（４−ヒドロキシフェニル）−３，３，５−トリメチルシクロヘキサン（ビスフェノールＴＭＣ）から誘導される。
【００２１】
特に、ＡＲ１はヒドロキノン、４，４’−ジヒドロキシビフェニール、１，１−ビス（４−ヒドロキシフェニル）フェニルエタン、２，２−ビス（４−ヒドロキシフェニル）プロパン、２，２−ビス（３，５−ジメチル−４−ヒドロキシフェニル）-プロパン、１，１−ビス（４−ヒドロキシフェニル）シクロヘキサンおよび１，１−ビス（４−ヒドロキシフェニル）−３，３，５−トリメチルシクロヘキサン（ビスフェノールＴＭＣ）から誘導され；特に好ましくはヒドロキノン、ビスフェノールＡおよびビスフェノールＴＭＣから誘導される。
【００２２】
これら、または他の好適なジフェノールはたとえば、米国特許公開第ＵＳ−Ａ  ２  ９９９  ８３５号公報、３  １４８  １７２号公報、２  ９９１  ２７３号公報、３  ２７１  ３６７号公報、４  ９８２  ０１４号公報および２  ９９９  ８４６号公報に、ドイツ特許公開第１  ５７０  ７０３号公報、２  ０６３  ０５０号公報、２  ０３６  ０５２号公報、２  ２１１  ９５６号公報および３  ８３２  ３９６号公報に、仏国特許第１  ５６１  ５１８号公報に、論文「ポリカーボネートの化学と物理（Chemistry and Physics of Polycarbonates），インターサイエンス・パブリッシャーズ（Interscience Publishers），ニューヨーク  １９６４，ｐｐ．２８  ｆｆ；ｐｐ．１０２  ｆｆ」（Ｈ．シュネル（Schnell）による）に、および「Ｄ．Ｇ．レグランド（Legrand），Ｊ．Ｔ．ベンドラー（Bendler），ポリカーボネート科学技術ハンドブック（Handbook of Polycarbonate Science and Technology），マルセル・デッカー（Marcel Dekker）ニューヨーク  ２０００，ｐｐ．７２  ｆｆ」に記載される。
【００２３】
式ＩＶおよびＶにおいてＡＲ３の特に好ましいフェニル置換基は、メチル、エチル、プロピル、ブチルおよびさらにはヒドロキシメチル、ヒドロキシエチル、ヒドロキシプロピルまたはヒドロキシブチルである。
【００２４】
他の好適なジフェノールユニットは式（ＶＩＩＩ）のジフェノールである。上記式（Ｉ）のジフェノールまたはそこから誘導される構造と並んで、式（ＶＩＩＩ）のさらなるジフェノールを本発明のポリカーボネートの製造に使用してもよく：
ＨＯ−Ｚ−ＯＨ      （ＶＩＩＩ）
ここで、Ｚは６〜３０個の炭素原子を有する芳香族部分であって、これは１以上の芳香族環を含有してもよく、置換されてもよく、かつ架橋ユニットとして脂肪族または脂環族部分またはアルキルアリール部分または複素原子を含有してもよい。
【００２５】
式（ＶＩＩＩ）のＺは好ましくは式（ＶＩＩＩａ）の部分であり、
【化５】
2011529995.tif 000006
ここで、
Ｒ７およびＲ８は互いに独立して、Ｈ、Ｃ１〜Ｃ１８−アルキル、Ｃ１〜Ｃ１８−アルコキシ、ハロゲン、たとえば、ＣｌまたはＢｒ、またはそれぞれ非置換または置換アリールまたはアラルキルであり、好ましくはＨまたはＣ１〜Ｃ１２−アルキルであり、特に好ましくはＨまたはＣ１〜Ｃ８−アルキルであり、および非常に特に好ましくはＨまたはメチルでありかつ
Ｘは、単結合、−ＳＯ２−、−ＣＯ−、−Ｏ−、−Ｓ−、Ｃ１〜Ｃ６−アルキレン、Ｃ２〜Ｃ５−アルキリデンまたはＣ５〜Ｃ６−シクロアルキリデンであり、これらはＣ１〜Ｃ６−アルキル、好ましくはメチルまたはエチルで置換されてもよく、またはＣ６〜Ｃ１２−アリーレンであり、これは好ましい場合には、ヘテロ原子を含有するさらなる芳香族環と縮合してもよい。
【００２６】
好ましくは、Ｘは単結合、Ｃ１〜Ｃ５−アルキレン、Ｃ２〜Ｃ５−アルキリデン、Ｃ５〜Ｃ６−シクロアルキリデン、−Ｏ−、−ＳＯ−、−ＣＯ−、−Ｓ−、−ＳＯ２−であり、
または式（ＶＩＩＩｂ）または（ＶＩＩＩｃ）の部分であり、
【化６】
2011529995.tif 000007
ここで、
Ｒ９およびＲ１０はＸ１毎に独立して選択可能であり、互いに独立して水素またはＣ１〜Ｃ６−アルキル、好ましくは水素、メチルまたはエチルである。
【００２７】
式（ＶＩＩＩ）のジフェノールの例は：ジヒドロキシベンゼン、ジヒドロキシビフェニール、ビス（ヒドロキシフェニル）アルカン、ビス（ヒドロキシフェニル）シクロアルカン、ビス（ヒドロキシフェニル）アリール化合物、ビス（ヒドロキシフェニル）エーテル、ビス（ヒドロキシフェニル）ケトン、ビス（ヒドロキシフェニル）スルフィド、ビス（ヒドロキシフェニル）スルホン、ビス（ヒドロキシフェニル）スルホキシド、１，１’−ビス（ヒドロキシフェニル）ジイソプロピルベンゼンおよびそれに関する環アルキレート化および環ハロゲン化化合物である。
【００２８】
ポリカーボネートの製造に好適な式（ＶＩＩＩ）の好ましいジフェノールは、ヒドロキノン、レゾルシノール、ジヒドロキシビフェニール、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼンおよびまたその環アルキレート化および環ハロゲン化化合物である。
【００２９】
特に好ましいジフェノールは、４，４’−ジヒドロキシビフェニール、２，２−ビス（４−ヒドロキシフェニル）−１−フェニルプロパン、１，１−ビス（４−ヒドロキシフェニル）フェニルエタン、２，２−ビス（４−ヒドロキシフェニル）プロパン、２，４−ビス（４−ヒドロキシフェニル）−２−メチルブタン、１，３−ビス［２−（４−ヒドロキシフェニル）−２−プロピル］ベンゼン（ビスフェノールＭ）、２，２−ビス（３−メチル−４−ヒドロキシフェニル）プロパン、ビス（３，５−ジメチル−４−ヒドロキシフェニル）メタン、２，２−ビス（３，５−ジメチル−４−ヒドロキシフェニル）-プロパン、ビス（３，５−ジメチル−４−ヒドロキシフェニル）スルホン、２，４−ビス（３，５−ジメチル−４−ヒドロキシフェニル）−２−メチルブタン、１，３−ビス［２−（３，５−ジメチル−４−ヒドロキシフェニル）−２−プロピル］ベンゼンおよび１，１−ビス（４−ヒドロキシフェニル）−３，３，５−トリメチルシクロヘキサン（ビスフェノールＴＭＣ）である。
【００３０】
非常に特に好ましいジフェノールは、４，４’−ジヒドロキシビフェニール、１，１−ビス（４−ヒドロキシフェニル）フェニルエタン、２，２−ビス（４−ヒドロキシフェニル）プロパン、２，２−ビス（３，５−ジメチル−４−ヒドロキシフェニル）-プロパン、１，１−ビス（４−ヒドロキシフェニル）シクロヘキサンおよび１，１−ビス（４−ヒドロキシフェニル）−３，３，５−トリメチルシクロヘキサン（ビスフェノールＴＭＣ）である。
【００３１】
これら、および他の好適なジフェノールはたとえば、米国特許公開第ＵＳ−Ａ  ２  ９９９  ８３５号公報、３  １４８  １７２号公報、２  ９９１  ２７３号公報、３  ２７１  ３６７号公報、４  ９８２  ０１４号公報および２  ９９９  ８４６号公報に、ドイツ特許公開第１  ５７０  ７０３号公報、２  ０６３  ０５０号公報、２  ０３６  ０５２号公報、２  ２１１  ９５６号公報および３  ８３２  ３９６号公報に、仏国特許第１  ５６１  ５１８号公報に、論文「ポリカーボネートの化学と物理（Chemistry and Physics of Polycarbonates），インターサイエンス・パブリッシャーズ（Interscience Publishers），ニューヨーク  １９６４，ｐｐ．２８  ｆｆ；ｐｐ．１０２  ｆｆ」（Ｈ．シュネル（Schnell）による）に、および「Ｄ．Ｇ．レグランド（Legrand），Ｊ．Ｔ．ベンドラー（Bendler），ポリカーボネート科学技術ハンドブック（Handbook of Polycarbonate Science and Technology），マルセル・デッカー（Marcel Dekker）ニューヨーク  ２０００，ｐｐ．７２  ｆｆ」に記載される。
【００３２】
式（ＶＩＩＩ）のジフェノールは単独で使用してもまたは互いに混合物で使用してもよい。
【００３３】
特に、本発明のポリカーボネートは、構造（Ｉ）の化合物と並んで、式（ＶＩＩＩ）によるさらなるジフェノールユニットとして、ビスフェノールＡを含有する。
【００３４】
以下の式（ＩＶａ）の構造が特に好ましく：
【化７】
2011529995.tif 000008
ここで、
各Ｒ７は互いに独立して、Ｃ１〜Ｃ６−アルキル、および／またはハロゲン、好ましくはメチル、エチル、ｎ−プロピル、イソプロピル、塩素および／または臭素であり、
ｎは０、１、２、３または４、好ましくは０、１または２であり、かつ
各Ｒ８は互いに独立して、Ｃ１〜Ｃ１０−アルキル、好ましくはＣ１〜Ｃ６−アルキル、特にメチルまたはエチルであり；２個のＲ８部分は共同で非置換または置換環状アルキル部分を形成することもでき、好ましくはシクロヘキシルまたはトリメチルシクロヘキシル部分を形成することもできる。
【００３５】
以下の式（ＩＶｂ）の構造が同様に特に好ましい：
【化８】
2011529995.tif 000009
【００３６】
カーボネートユニットを用いて、上記構造をポリマー鎖に導入する。
【００３７】
本発明のポリカーボネートの中で２つの群が特に好ましく、第１は式（Ｉ）のジフェノールユニットと並んで、式（ＩＩ）および／または（ＩＩＩ）の構造、特に好ましくは式（ＩＩ）の構造を含有するものであり、第２はまた、式（Ｉ）のジフェノールと並んで、式（ＩＶ）および／または（Ｖ）の構造を含有するものである。
【００３８】
しかし、部分について上で挙げた一般的または好ましい範囲の定義または説明を、互いに所望のように組み合わせて、これによって個々の範囲と好ましい範囲の間のいずれの所望の組み合わせを与えもよい。これらは最終製品に適用し、対応する前駆体および中間体にも適用する。
【００３９】
対応するフェノールから誘導される式（ＩＩ）および／または（ＩＩＩ）の鎖重合停止剤の使用されるべき量、またはポリカーボネート中に存在する式（ＩＩ）および／または（ＩＩＩ）の構造の量は、使用される特定のジフェノール１モルに基づいて、０．５〜８ｍｏｌ％、好ましくは２〜６ｍｏｌ％である。ポリカーボネートの製造は、式（ＩＩ）および／または（ＩＩＩ）のフェノール性化合物だけでなく他のフェノールも、鎖重合停止剤として、鎖重合停止剤の個々の全量に基づいて、９０ｍｏｌ％まで、好ましくは７５ｍｏｌ％まで、特に７０ｍｏｌ％までの量で、使用してもよい。これらのフェノールの例は、フェノール、クミルフェノールおよびｔｅｒｔ−ブチルフェノールである。
【００４０】
モノマーユニット（ＩＶ）および（Ｖ）から誘導されるジフェノールを使用する場合には、これらの使用量、またはポリカーボネート中のその存在量は、使用されるジフェノールの全モル数に基づいて、５〜５０ｍｏｌ％、好ましくは１０〜３０ｍｏｌ％である。
【００４１】
式（Ｉ）のジフェノールの量は一般的に、９５ｍｏｌ％まで、好ましくは９０ｍｏｌ％まで、式（ＶＩＩＩ）のビスフェノールで置き換えてもよい。
【００４２】
本発明の化合物は原理的には、公知の有機化学の方法によって製造され得る。たとえば、イミド官能化モノフェノールをアミノフェノールと芳香族無水物から製造することができる。これはたとえば、欧州特許出願第ＥＰ−Ａ１３２５４７号公報に記載される。
【００４３】
ドイツ特許公開第ＤＥ−Ａ２  １１９  ７９９号公報によれば、ポリカーボネートを、界面法または均一相法によってフェノール性末端基を包含させて製造する。
【００４４】
界面法によるポリカーボネートの製造については、たとえば、Ｈ．シュネル（Schnell），ポリカーボネートの化学と物理（Chemistry and Physics of Polycarbonates），ポリマー・レビューズ（Polymer Reviews），Ｖｏｌ．９，インターサイエンス・パブリッシャーズ（Interscience Publishers），ニューヨーク  １９６４，ｐｐ．３３  ｆｆ、およびポリマー・レビューズ（Polymer Reviews），Ｖｏｌ．１０，「界面法および溶液法による縮合ポリマー（Condensation Polymers by Interfacial and Solution Methods）」，ポール（Paul）Ｗ．モーガン（Morgan），インターサイエンス・パブリッシャーズ（Interscience Publishers），ニューヨーク  １９６５，チャプターＶＩＩＩ，ｐｐ．３２５を参照してもよい。
【００４５】
また、本発明のポリカーボネートを、ジアリールカーボネートとジフェノールから、溶融物での公知のポリカーボネート処理によって製造してもよく、これは溶融エステル交換法として公知であり、たとえば、国際特許出願第ＷＯ−Ａ  ０１／０５８６６号公報およびＷＯ−Ａ  ０１／０５８６７号公報に記載される。エステル交換法（アセテート法とフェニルエステル法）もたとえば、米国特許公開第ＵＳ−Ａ  ３４  ９４  ８８５号公報、４３  ８６  １８６号公報、４６  ６１  ５８０号公報、４６  ８０  ３７１号公報および４６  ８０  ３７２号公報に、欧州特許出願第ＥＰ−Ａ  ２６  １２０号公報、２６  １２１号公報、２６  ６８４号公報、２８  ０３０号公報、３９  ８４５号公報、９１  ６０２号公報、９７  ９７０号公報、７９  ０７５号公報、１４  ６８  ８７号公報、１５  ６１  ０３号公報、２３  ４９  １３号公報および２４  ０３  ０１号公報に、およびドイツ特許公開第ＤＥ−Ａ１４  ９５  ６２６号公報および２２  ３２  ９７７号公報に記載される。
【００４６】
ジアリールカーボネートは式（ＶＩ）
【化９】
2011529995.tif 000010
および式（ＶＩＩ）
【化１０】
2011529995.tif 000011
の炭酸ジエステルであり、
ここで、Ｒ、Ｒ’およびＲ”は互いに独立して、Ｈ、非分岐または分岐Ｃ１〜Ｃ３４−アルキル／シクロアルキル、Ｃ７〜Ｃ３４−アラルキルまたはＣ６〜Ｃ３４−アリールまたは、Ｃ６〜Ｃ３４−アリールオキシであってもよく、例は、ジフェニルカーボネート、ブチルフェニルフェニルカーボネート、ジブチルフェニルカーボネート、イソブチルフェニルフェニルカーボネート、ジイソブチルフェニルカーボネート、ｔｅｒｔ−ブチルフェニルフェニルカーボネート、ジ−ｔｅｒｔ−ブチル−フェニルカーボネート、ｎ−ペンチルフェニルフェニルカーボネート、ジ（ｎ−ペンチルフェニル）カーボネート、ｎ−ヘキシルフェニルフェニルカーボネート、ジ（ｎ−ヘキシルフェニル）カーボネート、シクロヘキシルフェニルフェニルカーボネート、ジシクロ−ヘキシルフェニルカーボネート、フェニルフェノールフェニルカーボネート、ジフェニルフェノールカーボネート、イソオクチルフェニルフェニルカーボネート、ジイソオクチルフェニルカーボネート、ｎ−ノニルフェニルフェニルカーボネート、ジ（ｎ−ノニルフェニル）カーボネート、クミルフェニルフェニルカーボネート、ジクミルフェニルカーボネート、ナフチル-フェニルフェニルカーボネート、ジナフチルフェニルカーボネート、ジ−ｔｅｒｔ−ブチルフェニルフェニルカーボネート、ジ（ジ−ｔｅｒｔ−ブチルフェニル）カーボネート、ジクミルフェニルフェニルカーボネート、ジ（ジクミルフェニル）カーボネート、４−フェノキシフェニルフェニルカーボネート、ジ（４−フェノキシフェニル）カーボネート、３−ペンタデシルフェニルフェニルカーボネート、ジ（３−ペンタデシルフェニル）カーボネート、トリチルフェニルフェニルカーボネート、ジトリチルフェニルカーボネート、好ましくは、ジフェニルカーボネート、ｔｅｒｔ−ブチルフェニルフェニルカーボネート、ジ−ｔｅｒｔ−ブチルフェニルカーボネート、フェニルフェノールフェニルカーボネート、ジフェニルフェノールカーボネート、クミルフェニルフェニルカーボネート、ジクミルフェニルカーボネートおよび特に好ましくはジフェニルカーボネートである。
【００４７】
式（ＶＩＩＩ）の上記ジフェノール以外では、３以上のフェノール性ヒドロキシ基を有する化合物を使用することもできる。この方法は分岐ポリカーボネートを提供する。
【００４８】
３以上のフェノール性ヒドロキシ基を有する、使用され得るいくつかの化合物の例は、フロログルシノール、４，６−ジメチル−２，４，６−トリ（４−ヒドロキシフェニル）ヘプト−２−エン、４，６−ジメチル−２，４，６−トリ（４−ヒドロキシフェニル）ヘプタン、１，３，５−トリ（４−ヒドロキシフェニル）ベンゼン、１，１，１−トリ（４−ヒドロキシフェニル）エタン、トリ（４−ヒドロキシフェニル）フェニルメタン、２，２−ビス［４，４−ビス（４−ヒドロキシフェニル）シクロヘキシル］-プロパン、２，４−ビス（４−ヒドロキシフェニルイソプロピル）フェノールおよびテトラ（４−ヒドロキシフェニル）メタンである。
【００４９】
他のいくつかの３官能性化合物は、２，４−ジヒドロキシ安息香酸、トリメシン酸、塩化シアヌル酸および３，３−ビス（３−メチル−４−ヒドロキシフェニル）−２−オキソ−２，３−ジヒドロインドールである。
【００５０】
好ましい分岐剤は３，３−ビス（３−メチル−４−ヒドロキシフェニル）−２−オキソ−２，３−ジヒドロインドールおよび１，１，１−トリ（４−ヒドロキシフェニル）エタンである。
【００５１】
本発明の芳香族ポリカーボネートは、５００〜５００，０００、好ましくは５００〜１００，０００、特に好ましくは１０００〜１００，０００、非常に特に好ましくは５０００〜４０，０００および最も特に好ましくは６０００〜２０，０００の数平均分子量Ｍｎ（ゲル浸透クロマトグラフィー（ＧＰＣ）とポリカーボネートを用いたキャリブレーションによって決定される）を有する。
【００５２】
本発明のポリカーボネートがオリゴマー範囲の分子量を有する（以後、オリゴカーボネートという用語を使用する）場合には、これらのオリゴカーボネートは５００〜５０００、好ましくは７００〜４０００の平均分子量（Ｍｎ、数平均）（ゲル浸透クロマトグラフィー（ＧＰＣ）とポリカーボネートを用いたキャリブレーションによって決定される）を有する。
【００５３】
さらに、本発明は、好ましくは＞０〜２０重量％まで、好ましくは１０重量％まで、特に１〜１０重量％、非常に特に好ましくは２〜１０重量％の量で本発明のオリゴカーボネートを含有する熱可塑性組成物を提供する。組成物は、本発明のオリゴカーボネートと、式（ＶＩＩＩ）の化合物から成る１以上のジフェノール、特にビスフェノールＡ、ビスフェノールＴＭＣまたはその混合物から成るポリカーボネートＡとを含有するのが好ましい。
【００５４】
好ましくはポリカーボネート（Ａ）は１５，０００〜８０，０００ｇ／ｍｏｌ、特に好ましくは１８，０００〜６０，０００ｇ／ｍｏｌ、特に２２，０００〜４０，０００ｇ／ｍｏｌの平均分子量Ｍｗ（重量平均）（ゲル浸透クロマトグラフィー（ＧＰＣ）とポリカーボネートを用いたキャリブレーションによって決定される）を有する。
【００５５】
界面重縮合法の場合には、式（ＩＩ）および／または（ＩＩＩ）の鎖重合停止剤は、ホスゲン化処理前、ホスゲン化処理時またはホスゲン化処理後に、適当なヒドロキシ化合物として、溶液で添加されてもよい。式ＩＩまたはＩＩＩの鎖重合停止剤を溶解するのに好適な溶媒の例は、塩化メチレン、クロロベンゼン、ＴＨＦまたはアセトニトリルまたは前記溶媒の混合物である。
【００５６】
溶融エステル交換法の場合には、本発明の方法によれば、式（ＩＩ）および／または（ＩＩＩ）の鎖重合停止剤を（各場合適当なヒドロキシ化合物として）反応のいずれの地点で添加することも可能で；この添加を多くの部分に分割してもよい。
【００５７】
本発明のポリカーボネートを製造するためのジフェノールはまた、フェノール性末端基を有するポリマーまたは縮合物であってもよく、したがって、本発明はまた、ブロック構造を有するポリカーボネートおよびコポリカーボネートをそれぞれ包含する。
【００５８】
本発明のポリカーボネートを公知の方法で、たとえば、押出し成形または射出成形によって加工し処理して、いずれの所望の成形物を提供してもよい。
【００５９】
本発明のポリカーボネートはまた、他の芳香族ポリカーボネートおよび／または他の芳香族ポリエステルカーボネートおよび／または他の芳香族ポリエステルと公知の方法で混合した物と考えてもよい。
【００６０】
本発明のポリカーボネートはまた、前記熱可塑性プラスチックにとって常套の添加剤との通常の量での混合物と考えてもよく、その例は、充填剤、ＵＶ安定剤、ＩＲ安定剤、熱安定剤、帯電防止剤および顔料であり；適当なら、外側モールド取り外し剤、流動剤および／または難燃剤を、モールド取り外し機能、流動機能および／または難燃性を改良するために添加することができ、（その例は、アルキルおよびアリールホスフィト、アルキルおよびアリールホスフェート、アルキルおよびアリールホスファン、アルキルおよびアリールの低分子量カルボン酸エステル、ハロゲン化合物、塩、チョーク、石英砂、ガラスファイバおよびカーボンファイバ、顔料およびこれらの組み合わせである。このタイプの化合物はたとえば、国際特許第ＷＯ  ９９／５５７７２号公報，ｐｐ．１５−２５、および「プラスチック添加剤（Plastics Additives）」，Ｒ．ガクター（Gachter）およびＨ．ミュラー（Muller），ハンサー・パブリッシャーズ（Hanser Publishers）１９８３に記載される）。
【００６１】
好適な添加剤の例は、「プラスチック用添加剤ハンドブック（Additives for Plastics Handbook），ジョン・マーフィ（John Murphy）エルセビア（Elsevier），オックスフォード  １９９９」，および「プラスチック添加剤ハンドブック（Plastics Additives Handbook），ハンス・ツバイフェル（Hans Zweifel），ハンサー（Hanser），ムニッヒ（Munich）２００１」に記載される。
【００６２】
好適な酸化防止剤または熱安定剤の例は：
アルキレート化モノフェノール、アルキルチオメチルフェノール、ヒドロキノンおよびアルキレート化ヒドロキノン、トコフェロール、ヒドロキシレート化チオジフェニルエーテル、アルキリデンビスフェノール、Ｏ−、Ｎ−およびＳ−ベンジル化合物、ヒドロキシベンジレート化マロネート、芳香族ヒドロキシベンジル化合物、トリアジン化合物、アシルアミノフェノール、β−(３，５−ジ−ｔｅｒｔ−ブチル−４−ヒドロキシフェニル)プロピオン酸のエステル、β−(５−ｔｅｒｔ−ブチル−４−ヒドロキシ−３−メチルフェニル)プロピオン酸のエステル、β−(３，５−ジシクロヘキシル−４−ヒドロキシフェニル)プロピオン酸のエステル、３，５−ジ−ｔｅｒｔ−ブチル−４−ヒドロキシフェニル酢酸のエステル、β−(３，５−ジ−ｔｅｒｔ−ブチル−４−ヒドロキシフェニル)プロピオン酸のアミド、好適なチオ相乗剤、二次酸化防止剤、ホスフィトおよびホスホニト、ベンゾフラノンおよびインドーリノンである。
【００６３】
有機ホスフィト、ホスホネートおよびホスファンが好ましく、その大部分では有機部分は、全体がまたはある程度は、非置換または置換芳香族部分から成る。
【００６４】
重金属用およびアルカリの痕跡を中和するために好適な錯化剤は、ｏ／ｍ−リン酸、完全にまたは部分的にエステル化されたホスフェートまたはホスフィトである。
【００６５】
好適な光安定剤（ＵＶ吸収剤）は、２−（２’−ヒドロキシフェニル）ベンゾトリアゾール、２−ヒドロキシベンゾフェノン、置換または非置換安息香酸のエステル、アクリレート、立体障害アミン、オキサミドおよびさらには２−（ヒドロキシフェニル）−１，３，５−トリアジンまたは置換ヒドロキシアルコキシフェニル−１，３，５−トリアゾールであり、置換ベンゾトリアゾール、たとえば、２−（２’−ヒドロキシ−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ｔｅｒｔ−ブチルフェニル）−５−クロロベンゾトリアゾール、２−（２’−ヒドロキシ−５’−ｔｅｒｔ−オクチルフェニル）ベンゾトリアゾール、２−（２’−ヒドロキシ−３’，５’−ジ−ｔｅｒｔ−アミルフェニル）ベンゾトリアゾール、２−［２’−ヒドロキシ−３’−（３”，４”，５”，６”−テトラヒドロフタルイミドエチル）−５’−メチルフェニル］ベンゾトリアゾールおよび２，２’−メチレンビス［４−（１，１，３，３−テトラメチルブチル）−６−（２Ｈ−ベンゾトリアゾール−２−イル）フェノール］が好ましい。
【００６６】
ポリプロピレングリコールを単独でまたはたとえば、スルホンまたはスルホンアミドと組み合わせて、安定剤として使用して、ガンマ線によるダメージを防止することができる。
【００６７】
これらおよび他の安定剤を単独でまたは組み合わせて使用してもよく、前記形態でポリマーに添加してもよい。
【００６８】
また、処理助剤を添加してもよく、その例はモールド取り外し剤で、大抵は長鎖脂肪酸の誘導体である。その好ましい例は、ペンタエリスリトールテトラステアレートおよびグリセロールモノステアレートである。これらを、好ましくは組成物の重量に基づいて、０．０１〜１重量％の量で、単独でまたは混合物で用いる。
【００６９】
好適な難燃添加剤はホスフェートエステル、すなわち、トリフェニルホスフェート、およびレゾルシノールジホスフェート、臭素含有化合物、たとえば、臭素化リン酸エステル、臭素化オリゴカーボネートおよびポリカーボネート、また好ましくはフッ素化有機スルホン酸の塩である。
【００７０】
好適な衝撃改良剤は、スチレン−アクリロニトリルまたはメチルメタクリレートがグラフトされたブタジエンゴム、マレイン酸無水物がグラフトされたエチレン−プロピレンゴム、メチルメタクリレートまたはスチレン−アクリロニトリルがグラフトされたエチルおよびブチルアクリレートゴム、メチルメタクリレートまたはスチレン−アクリロニトリルがグラフトされた相互貫入シロキサンおよびアクリレートネットワークである。
【００７１】
また、着色剤、その例は有機染料または顔料または無機顔料、またはＩＲ吸収剤であるが、これらを個別に、混合物で、または安定剤、ガラスファイバ、（中空）ガラス球、無機充填剤と組み合わせて添加してもよい。
【００７２】
本発明のポリカーボネートを、適当なら、他の熱可塑性プラスチックおよび／または常套の添加剤との混合物の形態で処理して、いずれの所望の成形物／押出し物を提供してもよく、予め公知のポリカーボネートおよびコポリカーボネートが使用されるところなら何処で使用されてもよい。
【００７３】
本発明のポリカーボネートの特性的側面は、拡散シートまたは他のシート、サンドイッチパネル、窓ガラス、ランプカバーまたは光学データ記憶素子（その例はオーディオ−ＣＤ、ＣＤ−Ｒ（Ｗ）、ＤＶＤ、ＤＶＤ−Ｒ（Ｗ）等である）用の基材材料として好適であるだけでなく、本ポリカーボネートをたとえば、電気分野のホイル、自動車構造の成形物および安全およびセキュリティ分野の保護カバーリング用シートとして使用することができる。本発明のポリカーボネートの他の可能な用途は：
建物、自動車および飛行機の多くの領域で必要とされることが公知の安全パネル、およびまたヘルメットのシールド、
ホイルの製造、特にスキーホイル、
ブロー製品の製造（たとえば、米国特許第２  ９６４  ７９４号公報参照）、その例は１〜５ガロンを保持する水ボトルである、
半透明シート、たとえば、建物、たとえば、鉄道の駅または植物園および照明システムの保護カバーリング用の、特に中空チャンバーパネルの製造、
光学データ記憶素子の製造、
交通信号機のハウジングまたは道路標識の製造、
発泡材の製造（たとえば、ドイツ特許公開第ＤＥ−Ｂ  １  ０３１  ５０７号公報参照）、
フィラメントおよびワイヤの製造（ドイツ特許公開第ＤＥ−Ｂ  １  １３７  １６７号公報およびドイツ特許公開第ＤＥ−Ａ  １  ７８５  １３７号公報参照）、
ガラスファイバを含有する照明用途用の半透明プラスチック（たとえば、ドイツ特許公開第ＤＥ−Ａ  １  ５５４  ０２０号公報参照）、
半透明の光散乱成形物を製造するために、硫酸バリウム、二酸化チタンおよび／または酸化ジルコニウムまたは有機ポリマー状アクリレートゴムをそれぞれ含有する半透明プラスチック（欧州特許出願第ＥＰ−Ａ  ６３４  ４４５号公報、ＥＰ−Ａ  ２６９  ３２４号公報）、
小型精密技術を要する射出成形部品、たとえば、レンズホルダーの製造、
（ガラスファイバを含有するポリカーボネートはこの目的のために使用され、適当なら、全重量に基づいて約１〜１０重量％のＭｏＳ２を含有する）
光学素子部品、特に写真カメラおよびフィルムカメラ用レンズの製造（たとえば、ドイツ特許公開第ＤＥ−Ａ  ２  ７０１  １７３号公報参照）、
光送信機、特に光伝導体ケーブル（たとえば、欧州特許出願第ＥＰ−Ａ  ０  ０８９  ８０１号公報参照）、
導電体およびプラグハウジングおよびさらにはプラグコネクタ用絶縁性材料、
香料、アフターシェーブローションおよび汗に対する耐性が改良された携帯電話ケースの製造、
ネットワークインターフェイス装置、
有機光導電体用キャリア材料
照明、たとえば、ヘッドランプ、拡散シートまたは内部レンズの製造、
医療用途、たとえば、酸素供給器、透析装置、
飲食用途、たとえば、ボトル、テーブルウェアおよびチョコレート型、
燃料や潤滑剤との接触が生じ得る自動車分野の用途、その例はバンパーであり、適当なら、ＡＢＳまたは好適なゴムとの好適な混合物の形態で、
スポーツ製品、たとえば、スラロームポールまたはスキーブーツクリップ、
家庭製品、たとえば、キッチンシンクユニットおよびメールボックスハウジング、
配電キャビネットのようなハウジング、
電動歯ブラシ用ケースおよびヘアドライヤーケース、
透明洗浄装置−洗浄溶液に対する耐性が改良された窓、
保護眼鏡、光学的に調節された眼鏡、
キッチンの蒸気、特に油の蒸気に対する耐性が改良されたキッチン設備用ランプカバー、
薬剤製品用パッケージングホイル、
チップボックスおよびチップキャリア、
他の用途、たとえば、動物ケージ、または動物舎用給餌ドア
である。
【００７４】
本発明は本発明のポリマーから得られる成形物および押出し物も同様に提供する。
【実施例】
【００７５】
金属化特性を調査するために、１５５×７５×２．３ｍｍの寸法の長方形の射出成形プレートを用意した。溶融温度は３００℃で、成形温度は１００℃であった。それぞれのペレットは処理の前に、５時間、１２０℃で真空オーブン中で乾燥した。
【００７６】
（金属化処理）
試験片を真空チャンバーに導入する前に、イオン化エアを吹き付けることによってダストを除いた。試験片を備える真空チャンバーを次に、ｐ＜１・１０−５ｍｂａｒの圧力まで排気した。次にＡｒガスを５・１０−３ｍｂａｒの圧力まで導入した。直流マグネトロンスパッタリング法を用い、２．９Ｗ／ｃｍ２の出力密度を用いて、２００ｎｍの厚さのアルミニウム層を試験片に塗布した。試験片を試験片皿に置き、コーティング処理時にはこれを２０ｒｐｍで回転した。スパッタ時間は１２．５分であった。
【００７７】
（金属付着性試験）
金属化処理の後、試験片を真空チャンバーから取り出し、粘着テープ（製造者：３Ｍ  ８５３、幅１９ｍｍ）を１時間以内に施した。２４時間後、粘着テープを１８０°の角度で、Ｖ＝１００ｍｍ／分の速度で、引っ張り試験機（インストロン（Instron）５５６６）の助けを得て剥離した。
【００７８】
ここでの目的は、アルミニウムの基材への付着性について量的結果を引き出すために、アルミニウム層を基材から全く残渣を残さずに剥離することであった。したがって、粘着テープを剥離するのに必要な力を決定した。剥離力を粘着テープの幅で割り、粘着テープの幅に依存しない剥離力を得た。
【００７９】
（実施例１  本発明の鎖重合停止剤の製造）
Ｎ−（４−ヒドロキシフェニル）フタルイミド
３６０ｇ（２．４３ｍｏｌ）のフタル酸無水物を初充填として用いて、丸底フラスコ内の１．２ｌのＤＭＦ（ジメチルホルムアミド）に入れた。２６４ｇ（２．４２ｍｏｌ）のアミノフェノールをゆっくりとこの混合物に添加した。混合物を１４０℃で８時間攪拌した。この間、水をカラムの上部を通じて蒸留によって除去した。混合物を室温まで冷却し、沈殿した固形分を吸引濾過によって取り出した。固形分をまず水で、次にエタノールで洗浄し、次いで真空乾燥した。これによって４４５ｇの淡褐色の固形分を得た。
【００８０】
1Ｈ  ＮＭＲ（４００ＭＨｚ；ＤＭＳＯ）:σ＝７．９８−７．８５（ｍ，４Ｈ）；７．２０（ｄ，２Ｈ），６．８９（ｄ，２Ｈ）
【００８１】
（実施例２  本発明のポリカーボネートの製造）
窒素で不活性化した後、４０ｌの塩化メチレンを、１０９６ｇ（４．８ｍｏｌ）のビスフェノールＡ、２２３５ｇ（７．２ｍｏｌ）の１，１−ビス（４−ヒドロキシフェニル）−３，３，５−トリメチルシクロヘキサンおよび２１１２ｇ（５２．８ｍｏｌ）の水酸化ナトリウムの４０ｌの水における溶液に添加した。２３７４ｇ（２４ｍｏｌ）のホスゲンを、１２．５〜１３．５のｐＨで、２０℃で導入した。ｐＨが１２．５以下に落ちるのを防ぐために、３０％濃度の水酸化ナトリウム溶液をホスゲン化処理時に添加した。ホスゲン化処理が終了し、システムに窒素を流した後、１７２ｇ（０．６ｍｏｌ）の実施例１の鎖重合停止剤を添加し、２ｌの塩化メチレンと０．３ｌのＴＨＦ（テトラヒドロフラン）から成る混合物に溶解し、システムを１５分間攪拌した。攪拌をさらに１５分間続け、１３．６ｇ（０．１２ｍｏｌ）のＮ−エチルピペリジンを添加し、次に攪拌を１時間続けた。水相を除去した後、有機相をリン酸で酸性化し、中性で塩がなくなるまで蒸留水で洗浄した。溶媒をクロロベンゼンで置き換え、次いで生成物を２９５℃、８０ｒｐｍ、０．１ｍｂａｒで、通気孔付き押出し成形機を通じて押出し、ペレタイザーを通じてペレット化した。これによって２８７０ｇの透明なペレットを得た。ポリカーボネート樹脂の分子量はＭｎ＝６９００ｇ／ｍｏｌ（室温でゲル浸透クロマトグラフィーによって決定され、屈折率検出器を用いて、ＢＰＡポリカーボネートにキャリブレートされた数平均分子量）であった。
【００８２】
金属付着性試験：剥離力は４．８ｍＮ／ｍｍであった。
【００８３】
（実施例３  本発明の鎖重合停止剤の製造）
Ｎ−（４−ヒドロキシフェニル）フタルイミド
４５２ｇ（３．０ｍｏｌ）のフタル酸無水物を初充填として用いて、丸底フラスコ内の１．６ｌのＤＭＦ（ジメチルホルムアミド）に入れた。３３４ｇ（３．０ｍｏｌ）の３−アミノフェノールをゆっくりとこの混合物に添加した。混合物を１４０℃で８時間攪拌した。この間、水をカラムの上部を通じて蒸留によって除去した。混合物を室温まで冷却し、沈殿した固形分を吸引濾過によって取り出した。固形分をまず水で、次にエタノールで洗浄し、次いで真空乾燥した。これによって６５０ｇの淡褐色の固形分を得た。
【００８４】
1Ｈ  ＮＭＲ（４００ＭＨｚ；ＤＭＳＯ）:σ＝７．８５−７．９５（ｍ，４Ｈ）；７．２８（ｍ，１Ｈ）；６．８５（ｍ，３Ｈ）
【００８５】
（実施例４  本発明のポリカーボネートの製造）
窒素で不活性化した後、４０ｌの塩化メチレンを、１２７８．４ｇ（５．６ｍｏｌ）のビスフェノールＡ、２６０７．７ｇ（８．４ｍｏｌ）の１，１−ビス（４−ヒドロキシフェニル）−３，３，５−トリメチルシクロヘキサンおよび２４６４ｇ（６１．６ｍｏｌ）の水酸化ナトリウムの４０ｌの水における溶液に添加した。２７６９ｇ（２８ｍｏｌ）のホスゲンを、１２．５〜１３．５のｐＨで、２０℃で導入した。ｐＨが１２．５以下に落ちるのを防ぐために、３０％濃度の水酸化ナトリウム溶液をホスゲン化処理時に添加した。ホスゲン化処理が終了し、システムに窒素を流した後、２０１ｇ（０．８ｍｏｌ）の実施例３の鎖重合停止剤を添加し、１．５ｌの塩化メチレンと０．８ｌのＴＨＦ（テトラヒドロフラン）から成る混合物に溶解し、システムを１５分間攪拌した。攪拌をさらに１５分間続け、１５．８ｇ（０．１４ｍｏｌ）のＮ−エチルピペリジンを添加し、次に攪拌を１時間続けた。水相を除去した後、有機相をリン酸で酸性化し、中性で塩がなくなるまで蒸留水で洗浄した。溶媒をクロロベンゼンで置き換え、次いで生成物を２９５℃、８０ｒｐｍ、０．１ｍｂａｒで、通気孔付き押出し成形機を通じて押出し、ペレタイザーを通じてペレット化した。これによって３．３０ｋｇの透明なペレットを得た。ポリカーボネート樹脂の分子量はＭｎ＝７３００ｇ／ｍｏｌ（室温でゲル浸透クロマトグラフィーによって決定され、屈折率検出器を用いて、ＢＰＡポリカーボネートにキャリブレートされた数平均分子量）であった。
【００８６】
金属付着性試験：剥離力は６．８ｍＮ／ｍｍであった。
【００８７】
（実施例５  比較例；イミドユニットを有さないポリカーボネート）
窒素で不活性化した後、４０ｌの塩化メチレンを、１１５５ｇ（５．１ｍｏｌ）のビスフェノールＡ、２３４５ｇ（７．６ｍｏｌ）の１，１−ビス（４−ヒドロキシフェニル）−３，３，５−トリメチルシクロヘキサンおよび２２２０ｇ（５５．５ｍｏｌ）の水酸化ナトリウムの４０ｌの水における溶液に添加した。２４９５ｇ（２５．２ｍｏｌ）のホスゲンを、１２．５〜１３．５のｐＨで、２０℃で導入した。ｐＨが１２．５以下に落ちるのを防ぐために、３０％濃度の水酸化ナトリウム溶液をホスゲン化処理時に添加した。ホスゲン化処理が終了し、システムに窒素を流した後、６０ｇ（０．６ｍｏｌ）のフェノールを添加し、１ｌの塩化メチレンに溶解し、システムを１５分間攪拌した。攪拌をさらに１５分間続け、１４．４ｇ（０．１ｍｏｌ）のＮ−エチルピペリジンを添加し、次に攪拌を１時間続けた。水相を除去した後、有機相をリン酸で酸性化し、中性で塩がなくなるまで蒸留水で洗浄した。溶媒をクロロベンゼンで置き換え、次いで生成物を３３０℃、８０ｒｐｍ、０．１ｍｂａｒで、通気孔付き押出し成形機を通じて押出し、ペレタイザーを通じてペレット化した。これによって２８７０ｇの透明なペレットを得た。ポリカーボネート樹脂の分子量はＭｎ＝７６００ｇ／ｍｏｌ（室温でゲル浸透クロマトグラフィーによって決定され、屈折率検出器を用いて、ＢＰＡポリカーボネートにキャリブレートされた数平均分子量）であった。
【００８８】
金属付着性試験：剥離力は３．７ｍＮ／ｍｍであった。
【００８９】
本発明のポリカーボネート（実施例２および実施例４）の金属付着特性レベルは、常套のポリカーボネート（比較例５）に比べて著しく（それぞれ約３０％および８０％）高く、コーティングを剥離するのにより大きな剥離力を要する。
【００９０】
（実施例６  本発明のイミド官能化モノマーの製造）
５，５’−［（１−メチルエチリデン）ビス（４，１−フェニレンオキシ）］ビス［２−（４−ヒドロキシフェニル）−１Ｈ−イソインドール−１，３（２Ｈ）−ジオン］
２４７．２ｇの４，４’−（４，４’−イソプロピリデンジフェノキシ）ビス（フタル酸無水物）（０．４７ｍｏｌ）を、還流ディバイダー、還流凝縮器および蒸留ブリッジを備える３ｌの３首フラスコ内の２００ｍｌのＤＭＦに溶解した。１０５．８ｇの４−アミノフェノール（０．０９５ｍｏｌ）をゆっくりと滴下添加した。混合物を還流で２時間加熱した。この処理の間、水を蒸留によって連続的に除去した。次に混合物を冷却し、５００ｍｌのジクロロメタンで希釈し、水で２回洗浄した。最終的に、生成物を飽和ＮａＣｌ溶液で洗浄した。有機相を濃縮し、この残渣を３００ｍｌのメタノール中で沸騰させた。冷却後、残渣を吸引濾過によって単離し、次に２００ｍｌのメタノールで洗浄した。
【００９１】
1Ｈ  ＮＭＲ（４００ＭＨｚ；ＤＭＳＯ）:σ＝９．７５（ｓ，２Ｈ）；８．０５（ｍ，２Ｈ）；７．３０−７．４５（ｍ，８Ｈ）；７．１０−７．２０（ｍ，８Ｈ）；６．８５（ｍ，４Ｈ）
【００９２】
（実施例７  本発明のポリカーボネートの製造）
窒素で不活性化した後、４０ｌの塩化メチレンを、１０９７ｇ（４．８ｍｏｌ）のビスフェノールＡ、１５４１ｇ（５．０ｍｏｌ）の１，１−ビス（４−ヒドロキシフェニル）−３，３，５−トリメチルシクロヘキサンおよび４７７ｇ（０．６８ｍｏｌ）の実施例６からのイミド官能化ビスフェノール、およびさらには１８３９ｇ（４６．０ｍｏｌ）の水酸化ナトリウムの４０ｌの水における溶液に添加した。２０６７ｇ（２０．９ｍｏｌ）のホスゲンを、１２．５〜１３．５のｐＨで、２０℃で導入した。ｐＨが１２．５以下に落ちるのを防ぐために、３０％濃度の水酸化ナトリウム溶液をホスゲン化処理時に添加した。ホスゲン化処理が終了し、システムに窒素を流した後、５９ｇ（０．６ｍｏｌ）のフェノールを添加し、１ｌのジクロロメタンに溶解し、システムを１５分間攪拌した。攪拌をさらに１５分間続け、１１．８ｇ（０．１０ｍｏｌ）のＮ−エチルピペリジンを添加し、次に攪拌を１時間続けた。水相を除去した後、有機相をリン酸で酸性化し、中性で塩がなくなるまで蒸留水で洗浄した。溶媒をクロロベンゼンで置き換え、次いで生成物を３０５℃、１３６ｒｐｍ、０．０２ｍｂａｒで、通気孔付き押出し成形機を通じて押出し、ペレタイザーを通じてペレット化した。これによって僅かに黄色味を帯びた透明なペレットを得た。ポリカーボネート樹脂の分子量はＭｎ＝１２，８００ｇ／ｍｏｌ（室温でゲル浸透クロマトグラフィーによって決定され、屈折率検出器を用いて、ＢＰＡポリカーボネートにキャリブレートされた数平均分子量）であった。
【００９３】
金属付着性試験：剥離力は７．２ｍＮ／ｍｍであった。
【００９４】
（実施例８  比較例、イミド含有ビスフェノールの合成）
Ｎ，Ｎ’−ビス（ｐ−ヒドロキシフェニル）−１，２，４，５−ベンゼンテトラカルボン酸１，２，４，５−ジイミド
１１２ｇ（０．５ｍｏｌ）のベンゼン−１，２，４，５−テトラカルボン酸ジアンヒドリドを初充填として用いて、還流凝縮器および還流カラムを備える２ｌの４首フラスコ内の１．２ｌのＤＭＦに、アルゴン下で入れた。１２２ｇ（１．１ｍｏｌ）の４−アミノフェノールを添加した。混合物を還流で６時間加熱した。
【００９５】
発熱反応が終了したら、温度を注意深く８０℃に上げた。この処理の間、水を反応混合物から連続的に除去した。
【００９６】
未精製の生成物を濾過によって単離し、各場合５００ｍｌのメタノールで２回洗浄した。生成物を真空乾燥した。これによって１７９ｇの黄色い固形分を得た。
【００９７】
1Ｈ  ＮＭＲ（４００ＭＨｚ；ＤＭＳＯ）:σ＝８．３０（ｓ，２Ｈ）７．２７（ｄ，４Ｈ）；６．９１（ｄ，４Ｈ）
【００９８】
（実施例９  比較例、イミドユニットを含有するポリカーボネートの製造）
窒素で不活性化した後、４０ｌの塩化メチレンを、９１１ｇ（３．９９ｍｏｌ）のビスフェノールＡ、１６９５ｇ（５．４６ｍｏｌ）の１，１−ビス（４−ヒドロキシフェニル）−３，３，５−トリメチルシクロヘキサンおよび４２１ｇ（１．０５ｍｏｌ）の実施例８からのイミド官能化ビスフェノール、およびさらには１８８４ｇ（４６．２０ｍｏｌ）の水酸化ナトリウムの４０ｌの水における溶液に添加した。２０７７ｇ（２１．０ｍｏｌ）のホスゲンを、１２．５〜１３．５のｐＨで、２０℃で導入した。ｐＨが１２．５以下に落ちるのを防ぐために、３０％濃度の水酸化ナトリウム溶液をホスゲン化処理時に添加した。ホスゲン化処理が終了し、システムに窒素を流した後、３１．６ｇ（０．３３ｍｏｌ）のフェノールを添加し、１ｌのジクロロメタンに溶解し、システムを１５分間攪拌した。攪拌をさらに１５分間続け、１１．９ｇ（０．１１ｍｏｌ）のＮ−エチルピペリジンを添加し、次に攪拌を１時間続けた。水相を除去した後、有機相をリン酸で酸性化し、中性で塩がなくなるまで蒸留水で洗浄した。溶媒をクロロベンゼンで置き換え、次いで生成物を３３０℃、８０ｒｐｍ、０．１ｍｂａｒで、通気孔付き押出し成形機を通じて押出し、ペレタイザーを通じてペレット化した。これによって３３０５ｇの透明なペレットを得た。ポリカーボネート樹脂の分子量はＭｎ＝１３，５００ｇ／ｍｏｌ（室温でゲル浸透クロマトグラフィーによって決定され、屈折率検出器を用いて、ＢＰＡポリカーボネートにキャリブレートされた数平均分子量）であった。
【００９９】
金属付着性試験：剥離力は４．２ｍＮ／ｍｍであった。
【０１００】
驚くべきことに、本発明でない実施例８からのイミド含有モノマーを用いても、使用されるイミドの量に基づいて、僅かしか金属への付着性は向上しない。使用されるイミド変性モノマーの量は実施例２に比べて多いが、付着力の向上は少ししかない。
【国際調査報告】
2011529995.tif 000017
2011529995.tif 000018
2011529995.tif 000019
2011529995.tif 000020
2011529995.tif 000021
2011529995.tif 000022